НОВЫЙ УЛЬТРАСТАБИЛЬНЫЙ ЦЕОЛИТ Y И СПОСОБ ЕГО ПОЛУЧЕНИЯ

1. Способ получения ультрастабильного цеолита Y (USY), содержащий
(a) нагревание аммонийобменного цеолита Y с целью получения цеолита USY;
(b) добавление цеолита USY в аммонийобменную ванну и обработка содержимого ванны, включающего цеолит USY, в гидротермальных условиях; и
2
(c) выделение цеолита USY, характеризующегося содержанием натрия 2% или менее в пересчете на NaO.
2
2. Способ по п.1, в котором USY, полученный на стадии (а), содержит натрий в виде NaO в количестве 5 мас.% или менее от массы цеолита USY.
3. Способ по п.1, в котором способ дополнительно содержит осуществление обмена USY, полученного на стадии (а), с аммониевой солью до гидротермальной обработки USY в соответствии со стадией (b).
2
4. Способ по п.1, в котором цеолит USY, выделенный на стадии (с), содержит натрий в виде NaO в количестве 1 мас.% или менее от массы цеолита Y марки USY.
2
5. Способ по п.1, в котором цеолит USY, выделенный на стадии (с), содержит натрий в виде NaO в количестве 0,5 мас.% или менее от массы цеолита USY.
6. Способ по п.1, в котором аммонийобменная ванна на стадии (b) содержит сульфат аммония.
7. Способ по п.1, в котором в аммонийобменной ванне на стадии (b) содержится соль аммония в такой концентрации, что в ванне содержится от 2 до 100 молей катионов аммония на килограмм цеолита USY.
8. Способ по п.6, в котором сульфат аммония находится в такой концентрации, что обменная ванна на стадии (b) содержит от 2 до 100 молей катионов аммония на килограмм цеолита USY.
9. Способ по п.1, в котором цеолит USY, добавленный на стадии (b), подвергают обработке при температуре в пределах от 100 до 200°С.
10. Способ по п.7, в котором цеолит USY, добавленный на стадии (b), подвергают обработке при температуре в пределах от 100 до 200°С.
11. Цеолит USY, на поверхности которого имеется один или несколько структурных элементов, расширяющихся от поверхности цеолита, и структурный элемент характеризуется мольным отношением оксида алюминия к диоксиду кремния, большим, чем мольное отношение оксида алюминия к диоксиду кремния структуры цеолита вне расширений структурных элементов.
12. Цеолит USY п.11, в котором мольное отношение оксида алюминия к диоксиду кремния структурного элемента выше, чем цеолита USY.
13. Цеолит USY п.11, характеризующийся одним или несколькими структурными элементами, по существу, аналогичными структурным элементам, показанным на снимке фигуры 1А, полученном при помощи SEM.
14. Цеолит USY п.13, в котором цеолит получают по способу, изложенному в п.1.
15. Способ получения катализатора крекинга, содержащий:
(a) нагревание аммонийобменного цеолита Y с целью получения цеолита USY;
(b) добавление цеолита USY в аммонийобменную ванну и обработка содержимого ванны, включающего цеолит USY, в гидротермальных условиях;
2
(c) выделение цеолита USY, характеризующегося содержанием натрия 2% или менее в пересчете на NaO;
(d) добавление USY, выделенного на стадии (с), к неорганическому оксиду, пригодному для связывания USY в форме частицы, и
(e) формирование частицы кипящего слоя из цеолита USY и неорганического оксида на стадии (d).
16. Способ по п.15, в котором аммонийобменная ванна на стадии (b) содержит соль аммония в такой концентрации, что обменная ванна содержит от 2 до 100 молей катионов аммония на килограмм цеолита USY.
17. Способ по п.15, в котором цеолит USY, добавленный на стадии (b) подвергают обработке при температуре в пределах от 100 до 200°С.
18. Способ по п.17, в котором аммонийобменная ванна на стадии (b), содержит соль аммония в такой концентрации, что обменная ванна содержит от 2 до 100 молей катионов аммония на килограмм цеолита USY.
19. Способ по п.15, в котором неорганический оксид выбран из группы, состоящей из диоксида кремния, оксида алюминия, алюмосиликата, оксида магния, оксида бора, оксида титана, оксида циркония и их смесей.
20. Способ по п.15, в котором USY и неорганический оксид на стадии (d) находятся в виде водной суспензии.
21. Способ по п.15, в котором USY и неорганический оксид на стадии (е) формируют в частицы, характеризующиеся средним размером в пределах от 20 до 200 мкм.
22. Способ по п.15, дополнительно включающий добавление редкоземельного элемента к композиции, содержащей USY, до формирования частицы.
23. Катализатор крекинга, полученный по способу п.15.
24. Катализатор крекинга по п.23, дополнительно содержащий редкоземельный элемент.
25. Катализатор крекинга по п.24, в котором редкоземельный элемент выбран из группы, состоящей из лантана, церия, празеодима, а также смесей двух или более упомянутых выше элементов.
26. Катализатор крекинга по п.24, содержащий от 0,5 до 10 мас.% редкоземельного элемента в пересчете на его оксид.